СПОСОБ ОГРАНКИ БРИЛЛИАНТА
DIAMOND FACETING

Изобретение относится к технологии обработки кристаллов алмаза и может быть использовано в алмазообрабатывающей промышленности.
Известна огранка бриллиантов с геометрией, рассчитанной М. Толковским, обеспечивающей оптимальную световую игру и блеск бриллианта [1].
К недостаткам указанной огранки можно отнести слабую цветовую игру бриллианта.
Известно изобретение «Способ цветовой огранки бриллианта», патент №2453256, приоритет от 18.08.2008 г.
К недостаткам указанного способа можно отнести слабую цветовую игру бриллианта и сложность в точном выполнении всех геометрических размеров бриллианта.
Известно, что при переходе света из одной среды в другую происходит преломление лучей. Коэффициент преломления N=sinα/sinβ, где α - угол между перпендикуляром к плоскости раздела сред и падающим лучом, а β - угол между преломленным лучом и перпендикуляром к плоскости раздела сред. Световые лучи, поступающие перпендикулярно площадке, практически не преломляются и пятикратное внутреннее отражение светового потока не дает нужного эффекта.
Задача, на решение, которой направлено заявленное техническое решение, - увеличение цветовой игры бриллианта.
Результат при условии решения данной задачи состоит в том, что создан способ огранки бриллианта, при котором площадку бриллианта выполняют в виде конуса, с углом образующей конуса к плоскости рундиста, равным 17 градусов, при этом указанную огранку обеспечивают следующими параметрами:
диаметр бриллианта D;
общая высота Н=0,61D;
размер основания конуса d=0,52D;
толщина рундиста r=0,04D;
1
высота верха с рундистом h=0,22D;
2
высота низа до рундиста h=0,39D;
угол наклона граней верха к плоскости рундиста 23,5°;
угол наклона граней низа к плоскости рундиста 38,5°;
угол наклона образующей конуса к плоскости рундиста 17°.
Известно, что показатели преломления алмаза для различных длин волн различны:
- для красного цвета длина волны 687 мкм, показатель преломления 2,402;
- для фиолетового цвета длина волны 397 мкм, показатель преломления - 2,465;
- остальные цвета спектра находятся в середине указанного диапазона.
При попадании луча света на плоскость бриллианта происходит его разложение на составляющие цвета спектра. Ширина разложения цветового спектра определяется величиной угла между преломленными лучами красного и фиолетового цвета.
Предлагаемый способ осуществляется следующим образом.
На фиг.1 представлен чертеж бриллианта, где вместо площадки бриллианта выполняется конус с углом образующей конуса к плоскости рундиста, равным 17 градусов. Практически все световые лучи с углами от вершины конуса до перпендикуляра к плоскости конуса (раздела сред) преломляются в соответствии с N=sinα/sinβ, причем ширина разложения цветового спектра составляет более 1/2 градуса. Световые лучи с углами от перпендикуляра к плоскости конуса до основания конуса не влияют на преломленные лучи. Возможны вариации изменения угла 17 градусов.
Осуществление изобретения производится в соответствии с технологическим процессом изготовления бриллиантов.
Используемая литература:
1. Епифанов В. И. Технология обработки алмазов в бриллианты Москва, Высшая школа, 1982 г.